(57)【要約】【課題】インクの硬化性を低下させることなく、平滑で文字かすれ等のない印字が得られ、また、パール顔料を用いると、十分なパール光沢が得られるＵＶオフセット印刷を行う。【解決手段】０．３μｍ以下の表面粗さＲａを有するブランケットを用いたＵＶオフセット印刷方法。【選択図】      図５
2004155002.tif 000002
【特許請求の範囲】
【請求項１】
ＵＶインクをオフセット印刷版に適用し、０．３μｍ以下の表面粗さＲａを有するブランケット上に転写することにより転写画像を形成し、得られた転写画像を基材上に再転写することにより、ＵＶインク画像を形成するＵＶオフセット印刷方法。
【請求項２】
前記ＵＶインクは、そのタック値が５．０ないし５．５であることを特徴とする請求項１に記載のＵＶオフセット印刷方法。
【請求項３】
前記ＵＶインクは、パール顔料を含有することを特徴とする請求項１に記載のＵＶオフセット印刷方法。
【請求項４】
前記ブランケットは、金属製ブランケット胴及び該金属製ブランケット層表面に設けられた表面層を有することを特徴とする請求項１ないし３のいずれか１項に記載のＵＶオフセット印刷方法。
【請求項５】
前記表面層は、前記金属製ブランケット胴及び前記被覆フィルムとの間にゴム層を有することを特徴とする請求項４に記載のＵＶオフセット印刷方法。
【請求項６】
ＵＶインクをオフセット印刷版に適用し、０．３μｍ以下の表面粗さＲａを有するブランケット上に転写することにより転写画像を形成し、得られた転写画像を基材上に再転写することにより、ＵＶインク画像を形成することにより得られる印刷物。
【発明の詳細な説明】
【０００１】
【発明の属する技術分野】
本発明は、ＵＶインクを用いたオフセット印刷方法及びこれにより得られる印刷物に関する。
【０００２】
【従来の技術】
一般の印刷インクは、揮発性溶剤を用い、その粘度及びタック性を調整して印刷に使用される。しかしながら、紫外線硬化型樹脂を主成分とするＵＶインクには、揮発性溶剤を添加することができないため、平滑で文字かすれ等のない印字を得るために、粘度低下剤として、例えば紫外線硬化モノマーであるレジューサが加えられている。しかしながら、レジューサを混入することによりＵＶインクの硬化性が低下するという問題があった。
【０００３】
パール調印刷は、特異な光沢感を有することから、偽造防止を目的として、有価証券及びカード等への表面印刷に利用されている。一般に、パール調印刷には、グラビア印刷、スクリーン印刷等の印刷、あるいはロールコーティング、ロッドバーコーティング、スプレーコーティング、エアナイフコーティング等のコーティングのように揮発性の溶剤が含有された印刷インクが用いられている（例えば特許文献１参照。）。
【０００４】
十分なパール光沢を発現させるためには、鱗片状パール顔料を、基材上のインク層中で、水平に、かつ高密度で配置しなければならない。パール顔料を水平に配列させるためにはパール顔料をインク塗布層中で硬化前に自重で沈降させる必要がある。このことから、使用されるインクは低粘度であることが望まれる。一方で、パール顔料を高密度で配置するためには、得られるインク層中のパール顔料の固形分中の濃度が高いことが望まれる。一般の印刷インクの場合、顔料、樹脂、溶剤及び少量の添加物からなっており、低粘度で、かつ高パール顔料濃度の印刷インクは、樹脂に対する顔料の比率を大きくし、かつ揮発性の溶剤で希釈して低粘度化することにより実現できる。このようにすれば、印刷時は低粘度を維持し、パール顔料を水平に沈降配列させ、溶剤の揮発後はパール顔料が高密度で存在可能になる。
【０００５】
プラスチックカード上への位置精度が要求されるパタ−ンの印刷では、ＵＶオフセット印刷を使用することが必要である。しかしながら、ＵＶ硬化インクの場合、インク中に揮発性溶剤を含まないため、低粘度にすると、高パール顔料濃度が得られず、粘度とパール顔料濃度との両立には限界があった。
【０００６】
図９に、従来のパール顔料ＵＶインク画像の状態を表す図を示す。
【０００７】
図示するように、従来のＵＶオフセット印刷では、基材１１上に形成されたパール顔料ＵＶインク画像層１２中で、パール顔料１３を水平に配列することができず、単にＵＶオフセットインクにパール顔料を添加しても、十分なパール光沢を得ることはできなかった。
【０００８】
【特許文献１】
特公平５−３０１９０号公報（第２−３頁）
【０００９】
【発明が解決しようとする課題】
本発明は、インクの硬化性を低下させることなく、平滑で文字かすれ等のない印字が得られ、また、パール顔料を用いると、十分なパール光沢が得られるＵＶオフセット印刷方法を得ることを目的とする。
【００１０】
また、本発明は、ＵＶオフセット印刷方法により印刷され、インクの硬化性を低下させることなく、平滑で文字かすれ等のない印字を有し、また、パール顔料を用いると、十分なパール光沢が得られる印刷物を提供することを目的とする。
【００１１】
【課題を解決するための手段】
本発明のＵＶオフセット印刷方法は、ＵＶインクをオフセット印刷版に適用し、０．３μｍ以下の表面粗さＲａを有するブランケット上に転写することにより転写画像を形成し、得られた転写画像を基材上に再転写することにより、ＵＶインク画像を形成することを特徴とする。
【００１２】
本発明の印刷物は、ＵＶインクをオフセット印刷版に適用し、０．３μｍ以下の表面粗さＲａを有するブランケット上に転写することにより転写画像を形成し、得られた転写画像を基材上に再転写することにより、ＵＶインク画像を形成することにより得られることを特徴とする。
【００１３】
【発明の実施の形態】
本発明のＵＶオフセット印刷方法は、ＵＶインクをオフセット印刷版に適用し、ブランケット上に転写することにより転写画像を形成し、得られた転写画像を基材上に再転写することにより、ＵＶインク画像を形成する方法であって、ブランケットは０．３μｍ以下の表面粗さＲａを有する。
【００１４】
また、本発明の印刷物は、上記方法にて作成された印刷物を提供する。
【００１５】
本発明によれば、０．３μｍ以下の表面粗さＲａを有するブランケットを使用することにより、オフセット印刷版からブランケットへの転写、及びブランケットから基材上への再転写時に、ＵＶインクが均等に押圧されて、転写画像を形成し得るので、転写画像層の平滑で、文字かすれ等のない印字が得られる。
【００１６】
また、ＵＶインク画像上には、さらに熱溶融型インクを用いて印字を行うことができる。このとき、ＵＶインク画像の表面粗さＲａは０．５μｍ未満であることが好ましく、この０．５μｍ以上であると、熱溶融型インク画像のかすれ等を発生しやすい。
【００１７】
０．５μｍ未満の表面粗さＲａを達成するためには、例えば従来の１．０μｍのＲａを有するブランケットを使用した場合、使用されるインクのタック値は望ましくは４．５以下、さらに望ましくは４．０以下である。このため、従来はＵＶインク中にレジューサを添加する必要があり、硬化性が低下することとなっていた。
【００１８】
これに対し、本発明では、０．３μｍ未満の表面粗さＲａを有するブランケットを用いることにより、使用されるＵＶインクのタック値が比較的高い値例えば５．０ないし５．５であっても、ＵＶインクが均等に押圧されるので、ＵＶインク画像の表面粗さＲａを０．５μｍ未満にすることができる。このため、熱溶融転写記録を行っても文字かすれ等を発生することがない。その結果、ＵＶインク中のレジューサの添加量の低減、あるいはレジューサの添加を省くことが可能となり、ＵＶインクの硬化性を良好にし得る。
【００１９】
また、本発明に用いられるＵＶインクには、パール顔料を添加することができる。
【００２０】
本発明に好適に使用されるパール顔料は、２０〜１００μｍの粒径、２〜５μｍの厚さを有する鱗片状の顔料である。
【００２１】
本発明によれば、ＵＶインク中にパール顔料を添加した場合、転写及び再転写時の押圧力により、パール顔料を硬化前に自重により沈降させなくても、水平に配置させることができる。このため、本発明を用いると、レジューサ無添加あるいはその添加量が低減された、タック値の高いパール顔料含有インクを用いた場合でも、十分なパール光沢を有し、かつ平滑で文字かすれ等のない印字が得られる。
【００２２】
尚、本発明で使用される表面粗さＲａとは、針径２μｍの表面粗さ計により測定された値をいう。
【００２３】
図１に、本発明に係る印刷物のパール顔料含有ＵＶインク画像の構成を説明するためのモデル図を示す。
【００２４】
図示するように、本発明を用いて基材２１上に形成されたパール顔料含有ＵＶインク画像層２２は、ＵＶインク画像層２２中に鱗片状のパール顔料２３が水平にかつ高密度に配列されている。
【００２５】
このため、インク層２２表面に垂直な方向から見ると、パール顔料２３の光沢が十分に視認できる。
【００２６】
本発明に使用できるオフセット印刷機３８は、例えば図２に示す構成を有する。
【００２７】
図中、３１はインク壺、その下流に順に設けられ、各々同期して回転可能に設けられた３２の各ローラーはインク壺３１から供給されたインクを混練りするためのインク練りローラー、３３の各ローラーは練られたインクを版胴３４に載せるためのインク着肉ローラ、３４は所定のパターンを有する版胴、及び３５は版胴３４に載せられたインクを転写するためのブランケット、及びブランケット３５と対向して設けられ、その間に基材３６を導入し得る圧胴３７を各々示す。
【００２８】
このオフセット印刷機３８では、インク壺３１中のインクは複数のインク練りローラー３２を転移しながら混練され、インク着肉ローラー３２により、版胴３４上の版に転写インク画像が形成される。形成されたインク画像は一旦ブランケット胴３５上に転移され、その後、基材３６上に版と同一のパターンが形成される。
【００２９】
図３に、本発明に用いられるブランケットの構造の一例を表す断面図を示す。
【００３０】
本発明に使用されるブランケットは０．３μｍ以下の表面粗さＲａを有し、図示するように、好ましくは、金属製のブランケット胴４１と、表面層４２とを有する。
【００３１】
表面層としては、例えば０．３μｍ以下の表面粗さＲａを有する、金属板又はプラスチックフィルム等を用いることができる。
【００３２】
また、表面層と金属製ブランケット層との間に、ゴムブランケット、金属板及びプラスチックフィルムのうち少なくと１つをさらに設けることができる。
【００３３】
例えば金属製のブランケット胴上に、直接、表面粗さＲａ０．３μｍ以下の例えば金属板又はプラスチックフィルム等を巻き付けた場合、パール光沢性を高める点においては極めて効果があるが、一方では面内の光沢・濃度が多少不均一になる傾向があることから、比較的小面積のパール顔料含有ＵＶインキ画像を形成する場合に効果がある。ただし、ブランケット胴と、対向して配置される圧胴表面に、ゴム弾性を有する材料を積層することにより光沢及び濃度が不均一性は解消される。
【００３４】
一方、金属製ブランケット胴の上に巻き付けられたゴムブランケット上に表面粗さＲａ０．３μｍ以下の例えば金属板またはプラスチックフィルムを積層する場合は、パール光沢性では前者には及ばないが、一方で、後者では大面積のパールパターンでも光沢及び濃度の均一性が得られる。
【００３５】
ブランケットの表面層に用いる材料としては、表面粗さＲａ０．３μｍ以下の材料があげられ、例えばＰＥＴ、ポリプロピレン、ポリエチレン、ポリ塩化ビニル、ナイロン等のプラスチックフィルム、ステンレス、鉄、鉄合金、銅、銅合金、アルミニウム等金属板の他、表面粗さＲａ０．３μｍ以下であればゴム状のものであっても使用できる。
【００３６】
なお、表面層として、ゴム弾性のないプラスチックフィルム、金属等剛性の高い材料を用いると、細かい文字、線はつぶれる可能性があるため、本発明は、線幅が広いかあるいは一定の面積を持つ画像の印刷に適用することが好ましい。
【００３７】
また、図４に、本発明に係るカードを印刷するための装置の概略図を示す。
【００３８】
図示するように、このカード印刷装置は、本発明に係る方法でＵＶインク層が印刷されたプレ印刷カードを収容するカードホッパ１０１と、その下段に順に設けられた、イエロー印画部１０３、マゼンタ印画部１０４、及びシアン印画部１０５、ブラック印画部１０６、保護膜転写部１０９、保護膜塗布部、紫外線照射部１０９、及び得られたカードを回収するスタッカ部１１０を有する。
【００３９】
この装置においては、本発明に係る方法でパール顔料含有ＵＶインクを用いて印刷されたプレ印刷カードを収容するカードホッパ１０１内から、プレ印刷カードを、カード取出し部１０２を経由し、１枚ずつ取出し、イエロー印画部１０３、マゼンタ印画部１０４、シアン印画部１０５で昇華型リボンにより、カラー印刷を施され、プレ印刷カード表面に、次にブラック印画部１０６で熱溶融転写型リボンインキによる文字印刷がなされる。ついで、例えば紫外線吸収剤を含む画像部保護膜形成部１０７で画像部保護膜を画像部保護膜形成用リボンを用いて熱転写により形成し、更に、保護層コーティング部１０８で全面にＵＶ硬化型樹脂液を塗布し、紫外線照射部１０９で硬化させて保護層を形成し、得られたカードがスタッカ部１１０に集積される。
【００４０】
尚、この例では、イエロー印画部１０３、マゼンタ印画部１０４、シアン印画部１０５のカラー印刷は、この例では昇華印刷を用いているが、溶融転写型印刷でも可能である。
また、図５に、本発明に係るカードの一例を表す断面図を示す。
【００４１】
図示するように、このカードは、カード基材１と、カード基材１上に形成された受像層２と、受像層２の写真画像領域に形成された昇華性インクからなる写真画像６と、その上に形成された画像部保護層４と、受像層２上の写真画像以外の領域に、例えば図２に示すようなオフセット印刷機で、５．５以上のタック値を有するＵＶインクを用いて印刷されたＵＶ硬化型インク層３と、ＵＶ硬化型インク層３上に形成された熱溶融性インク画像７と、熱溶融性インク画像７、ＵＶ硬化型インク層３、及び画像部保護層４上に形成された保護層５とから構成される。
【００４２】
このカードでは、ＵＶ硬化型インク層３が平滑に形成されているために、その上に形成される熱溶融性インク画像が文字かすれ等を起こさない。
【００４３】
なお、必要に応じて、上記ＵＶインクとして、パール顔料含有ＵＶインクを使用することもできる。
【００４４】
【実施例】
以下、実施例を示し、本発明を具体的に説明する。
【００４５】
実施例１
オフセット印刷機として、丸紅マシナリー製プレクスターを用意し、版として、東レ製トレリーフＷＳ３０−２を用い、ブランケットとして、ステンレス製ブランケット胴に、直接厚さ０．５ｍｍ表面粗さＲａ０．３μｍのＰＥＴフィルムを４枚重ねて巻き付けたものを設置した。
【００４６】
図６に、実施例１に使用したブランケットの構成を表す断面図を示す。
【００４７】
図示するように、このブランケットは、ステンレス製ブランケット胴４１と、その上に巻き付けられた、４枚の厚さ０．５ｍｍ、表面粗さＲａ０．３μｍのＰＥＴフィルム４２を有する。
【００４８】
表面に画像受容層が形成された厚さ０．５ｍｍ、サイズ５４ｍｍ×８６ｍｍのＰＥＴ製カード基材を、このオフセット印刷機に導入し、Ｔ＆Ｋ  ＴＯＫＡ製  ＵＶ１６１メシ゛ウム７０重量部と、メルクシ゛ャハ゜ン製  ＩＲＩＯＤＩＮ  ＷＮＴ２１１  ３０重量部とを混合したパールインクを用いて、１０ｍｍ×４０ｍｍの矩形パターンのパール印刷を行った。
【００４９】
ここでＰＥＴフィルムを４枚積層したのはブランケット外径を揃えるための胴仕立てを目的としたものである。１枚の厚いフィルムに曲率を持たせるよりも、４枚の薄いＰＥＴフィルムを重ねる方が容易なためである。曲げることが容易な材質であれば、厚いプラスチック板、及び金属板を単層あるいは積層して使用することが可能である。
【００５０】
得られたパール調印刷物のパール光沢を目視で評価したところきわめて高いパール光沢が認められた。
【００５１】
また、パール印刷の均一性を目視で評価したところ、均一性が良好であることがわかった。
【００５２】
パール光沢及び均一性の評価結果について、下記表１に示す。
【００５３】
尚、パール光沢については、パール光沢が極めて高い場合を二重丸、パール光沢の存在が明確である場合を○、よく見るとパール光沢がわかる場合を△、パール光沢が認められない場合を×として評価した。
【００５４】
また、均一性については、目視で均一に見える場合を二重丸、不均一性が許容できる範囲である場合を○、明らかに不均一である場合を×として、各々評価した。
【００５５】
実施例２
ＰＥＴフィルム上に、さらに、厚さ０．１ｍｍ、Ｒａ０．３μｍのステンレス板を両面粘着テープにより固定する以外は、実施例１と同様のブランケットを用い、パール印刷を行った。なお、ここで両面粘着テープを用いたのは、接着が容易であるためであり、他の接着剤あるいは締結治具等を適宜使用することができる。
【００５６】
図７に、実施例２に使用したブランケットの構成を表す断面図を示す。
【００５７】
図示するように、このブランケットは、ステンレス製ブランケット胴４１と、その上に巻き付けられた、厚さ０．５ｍｍ、表面粗さＲａ０．３μｍの４枚のＰＥＴフィルム４２と、その上に両面テープ５３を介して更に巻き付けられた厚さ０．１ｍｍ、Ｒａ０．３μｍのステンレス板５４とを有する。
【００５８】
得られた印刷物について、実施例１と同様に評価した。その結果を下記表１に示す。
【００５９】
実施例３
ＰＥＴフィルム上に、更に、厚さ０．１ｍｍ、０．３μｍの表面粗さＲａの銅板を両面粘着テープにより固定する以外は、同様のブランケットを用い、パール印刷を行った。
【００６０】
得られた印刷物について、実施例１と同様に評価した。その結果を下記表１に示す。
【００６１】
実施例４
ＰＥＴフィルム上に、更に、厚さ０．１ｍｍ、Ｒａ＝０．１μｍのアルミ板を両面粘着テープにより固定する以外は、同様のブランケットを用い、パール印刷を行った。
【００６２】
得られた印刷物について、実施例１と同様に評価した。その結果を下記表１に示す。
【００６３】
実施例５
ＰＥＴフィルム上に、厚さ０．１ｍｍ、Ｒａ＝０．２μｍのステンレス板を両面粘着テープにより固定する以外は、同様のブランケットを用い、パール印刷を行った。
【００６４】
得られた印刷物について、実施例１と同様に評価した。その結果を下記表１に示す。
【００６５】
実施例６
ＰＥＴフィルム上に厚さ０．１ｍｍ、Ｒａ＝０．２μｍの銅板を両面粘着テープにより固定する以外は、同様のブランケットを用い、パール印刷を行った。
【００６６】
得られた印刷物について、実施例１と同様に評価した。その結果を下記表１に示す。
【００６７】
実施例７
ＰＥＴフィルム上に、更に、厚さ０．１ｍｍ、Ｒａ＝０．２μｍの銅板を両面粘着テープにより固定する以外は、同様のブランケットを用い、パール印刷を行った。
【００６８】
得られた印刷物について、実施例１と同様に評価した。その結果を下記表１に示す。
【００６９】
実施例８
ステンレス製のブランケット胴に、１．０μｍの表面粗さＲａを有するゴムブランケット（金陽社製Ｓ１１００）を巻き付け、更に、その上に厚さ０．１ｍｍ、Ｒａ０．３μｍのＰＥＴフィルムを両面粘着テープにより固定することにより得られたブランケットを得ること以外は、実施例１と同様にして、印刷物を得た。
【００７０】
図８に、実施例８に使用されたブランケットの構成を表す断面図を示す。
【００７１】
図示するように、図示するように、このブランケットは、ステンレス製ブランケット胴４１と、その上に巻き付けられたゴムブランケット（金陽社製Ｓ１１００）６２と、更に、その上に両面粘着テープ６３を介して巻き付けられた厚さ０．１ｍｍ、Ｒａ０．３μｍのＰＥＴフィルム６４とを有する。
【００７２】
得られた印刷物について、実施例１と同様に評価した。その結果を下記表１に示す。
【００７３】
実施例９
ゴムブランケット上に、更に、厚さ０．１ｍｍ、Ｒａ０．２μｍのＰＥＴフィルムを両面粘着テープにより固定する以外は実施例８と同様にして印刷物を得た。
【００７４】
得られた印刷物について、実施例１と同様に評価したその結果を下記表１に示す。
【００７５】
実施例１０
ゴムブランケット上に、更に、厚さ０．１ｍｍ、Ｒａ０．３μｍのステンレス板を両面粘着テープにより固定する以外は、実施例８と同様にして印刷物を得た。
【００７６】
得られた印刷物について、実施例１と同様に評価したその結果を下記表１に示す。
【００７７】
実施例１１
ゴムブランケット上に、更に、厚さ０．１ｍｍ、Ｒａ０．３μｍの銅板を両面粘着テープにより固定する以外は、実施例８と同様にして印刷物を得た。
【００７８】
得られた印刷物について、実施例１と同様に評価したその結果を下記表１に示す。
【００７９】
実施例１２
ゴムブランケット上に、更に、厚さ０．１ｍｍ、Ｒａ０．３μｍのアルミ板を両面粘着テープにより固定する以外は、実施例８と同様にして印刷物を得た。
【００８０】
得られた印刷物について、実施例１と同様に評価したその結果を下記表１に示す。
【００８１】
実施例１３
ゴムブランケット上に、更に、厚さ０．１ｍｍ、Ｒａ０．２μｍのステンレス板を両面粘着テープにより固定する以外は、実施例８と同様にして印刷物を得た。
【００８２】
得られた印刷物について、実施例１と同様に評価したその結果を下記表１に示す。
【００８３】
実施例１４
ゴムブランケット上に、更に、厚さ０．１ｍｍ、Ｒａ０．２μｍのアルミ板を両面粘着テープにより固定する以外は、実施例８と同様にして印刷物を得た。
【００８４】
得られた印刷物について、実施例１と同様に評価したその結果を下記表１に示す。
【００８５】
実施例１５
ゴムブランケット上に、更に、厚さ０．１ｍｍ、Ｒａ０．３μｍのポリプロピレンフィルムを両面粘着テープにより固定する以外は、実施例８と同様にして印刷物を得た。
【００８６】
得られた印刷物について、実施例１と同様に評価したその結果を下記表１に示す。
【００８７】
実施例１６
ゴムブランケット上に、更に、厚さ０．１ｍｍ、Ｒａ０．３μｍの硬質塩ビフィルムを両面粘着テープにより固定する以外は、実施例８と同様にして印刷物を得た。
【００８８】
得られた印刷物について、実施例１と同様に評価したその結果を下記表１に示す。
【００８９】
実施例１７
ゴムブランケット上に、更に、厚さ０．１ｍｍ、Ｒａ０．３μｍのシリコーンゴムを両面粘着テープにより固定する以外は、実施例８と同様にして印刷物を得た。
【００９０】
得られた印刷物について、実施例１と同様に評価したその結果を下記表１に示す。
【００９１】
実施例１８
ゴムブランケット上に、厚さ０．５ｍｍ、表面粗さＲａ０．３μｍのＰＥＴフィルムを４枚巻き付け、更に、その上に厚さ０．１ｍｍ、Ｒａ０．３μｍのＰＥＴフィルムを両面粘着テープにより固定した。更にまた、圧胴表面に厚さ２ｍｍのシリコーンゴムを貼り付けた以外は、実施例８と同様にして印刷物を得た。
【００９２】
得られた印刷物について、実施例１と同様に評価したその結果を下記表１に示す。
【００９３】
比較例１
Ｓ１１００ステンレス製のブランケット胴に、表面粗さＲａ１．０μｍのゴムブランケットを巻き付けたものを使用する以外は、実施例１と同様にして印刷物を得た。
【００９４】
得られた印刷物について、実施例１と同様に評価したその結果を下記表１に示す。
【００９５】
比較例２
ステンレス製のブランケット胴に直接厚さ０．５ｍｍ表面粗さＲａ＝０．４μｍのＰＥＴフィルムを４枚巻き付けたものを使用する以外は、実施例１と同様にして印刷物を得た。
【００９６】
得られた印刷物について、実施例１と同様に評価したその結果を下記表１に示す。
【００９７】
比較例３
ステンレス製のブランケット胴に直接厚さ０．５ｍｍ表面粗さＲａ＝０．５μｍのＰＥＴフィルムを４枚巻き付けたものを使用する以外は、実施例１と同様にして印刷物を得た。
【００９８】
得られた印刷物について、実施例１と同様に評価したその結果を下記表１に示す。
【００９９】
比較例４
ＰＥＴフィルム上に、更に厚さ０．１ｍｍ、Ｒａ：０．４μｍのステンレス板を両面粘着テープにより固定する以外は、実施例１と同様にして印刷物を得た。
【０１００】
得られた印刷物について、実施例１と同様に評価したその結果を下記表１に示す。
【０１０１】
比較例５
ＰＥＴフィルム上に、更に、厚さ０．１ｍｍ、Ｒａ０．４μｍの銅板を両面粘着テープにより固定する以外は、実施例１と同様にして印刷物を得た。
【０１０２】
得られた印刷物について、実施例１と同様に評価したその結果を下記表１に示す。
【０１０３】
比較例６
ＰＥＴフィルム上に、更に、厚さ０．１ｍｍ、Ｒａ０．４μｍのアルミ板を両面粘着テープにより固定する以外は、実施例１と同様にして印刷物を得た。
【０１０４】
得られた印刷物について、実施例１と同様に評価したその結果を下記表１に示す。
【０１０５】
比較例７
ゴムブランケット上に、更に厚さ０．１ｍｍ、Ｒａ＝０．４μｍのＰＥＴフィルムを両面粘着テープにより固定する以外は、実施例８と同様にして印刷物を得た。
【０１０６】
得られた印刷物について、実施例１と同様に評価したその結果を下記表１に示す。
【０１０７】
比較例８
ゴムブランケット上に、更に厚さ０．１ｍｍ、Ｒａ０．４μｍのステンレス板を両面粘着テープにより固定する以外は実施例８と同様にして印刷物を得た。
【０１０８】
得られた印刷物について、実施例１と同様に評価したその結果を下記表１に示す。
【０１０９】
【表１】
2004155002.tif 000003
【０１１０】
上記表から明らかなように、表面粗さＲａが０．３μｍ以下のブランケットを使用しないと、パール光沢及び均一性ともに良好な印字は得られないことがわかった。
【０１１１】
実施例１９
使用するインクを、５．５のタック値を有するＴ＆Ｋ  ＴＯＫＡ製ＵＶ１６１紅に変更する以外は、実施例８と同様にして印刷物を得た。
【０１１２】
得られた画像の表面粗さを測定した。下記表２に、使用されたＵＶインクのタック値と表面粗さとを示す。
【０１１３】
比較例９
ゴムブランケット上にＰＥＴフィルムを設けないこと以外は、実施例９と同様にして印刷物を得た。
【０１１４】
同様に、得られた画像の表面粗さを測定した。得られた結果を下記表２に示す。
【０１１５】
実施例２０
使用するインクを、３重量％のレジューサが添加された、４．８のタック値を有するＴ＆Ｋ  ＴＯＫＡ製ＵＶ１６１紅に変更する以外は、実施例８と同様にして印刷物を得た。
【０１１６】
得られた画像の表面粗さを測定した。得られた結果を下記表２に示す。
【０１１７】
比較例１０
ゴムブランケット上にＰＥＴフィルムを設けないこと以外は、実施例２０と同様にして印刷物を得た。
【０１１８】
同様に、得られた画像の表面粗さを測定した。得られた結果を下記表２に示す。
【０１１９】
実施例２１
使用するインクを、５重量％のレジューサが添加された、４．０のタック値を有するＴ＆Ｋ  ＴＯＫＡ製ＵＶ１６１紅に変更する以外は、実施例８と同様にして印刷物を得た。
【０１２０】
得られた画像の表面粗さを測定した。得られた結果を下記表２に示す。
【０１２１】
比較例１１
ゴムブランケット上にＰＥＴフィルムを設けないこと以外は、実施例２１と同様にして印刷物を得た。
【０１２２】
同様に、得られた画像の表面粗さを測定した。得られた結果を下記表２に示す。
【０１２３】
【表２】
2004155002.tif 000004
【０１２４】
上記表２から明らかなように、本発明を用いると、平滑で、文字かすれ等のないＵＶオフセット印刷物が得られることがわかった。
【０１２５】
【発明の効果】
本発明によれば、０．３μｍ以下表面粗さＲａを有するブランケットを用いることにより、硬化性を損なうことなく、平滑で、文字かすれ等のないＵＶオフセット印刷を行うことができる。
【図面の簡単な説明】
【図１】本発明に係る印刷物のパール顔料含有ＵＶインク画像の状態を説明するためのモデル図
【図２】本発明に使用できるオフセット印刷機の一例の構成を表す図
【図３】本発明に用いられるブランケットの構造の一例を表す断面図
【図４】本発明に係るカードを印刷するための装置の概略図
【図５】本発明に係るカードの一例を表す断面図
【図６】本発明に使用されるブランケットの一例の構成を表す断面図
【図７】本発明に使用されるブランケットの他の一例の構成を表す断面図
【図８】本発明に使用されるブランケットのさらに他の一例の構成を表す断面図
【図９】従来の印刷物のパール顔料含有ＵＶインク画像の状態を説明するためのモデル図
【符号の説明】
１，１１，３６…基材、２…受像層、３，４２…ＵＶ硬化型樹脂層、４…画像部保護層、５…保護層、６…昇華性インク画像、７…熱溶融性インク画像、５…保護層、１２，２２…パール顔料含有ＵＶインク樹脂層、２１，４１…ブランケット基体、４２，４４…プラスチックフィルム、５３，６３…接着剤、５４…金属板、６２…ゴム、３１…インク壺、３２…インク練りローラ、３３…着肉ローラ、３４…版胴、３５…ブランケット、３６…、３７…圧胴
【図１】
2004155002.tif 000005
【図２】
2004155002.tif 000006
【図３】
2004155002.tif 000007
【図４】
2004155002.tif 000008
【図５】
2004155002.tif 000009
【図６】
2004155002.tif 000010
【図７】
2004155002.tif 000011
【図８】
2004155002.tif 000012
【図９】
2004155002.tif 000013